(57)【要約】  本明細書は、粘着組成物、その硬化物を含む粘着フィルムに関する。【特許請求の範囲】
【請求項１】
アルキル基含有（メタ）アクリレート単量体、シクロアルキル基含有（メタ）アクリレート単量体、カルボキシ基含有単量体、およびアミン基含有単量体を含み、
前記アミン基含有単量体は、総単量体１００重量部に対して、１重量部以上１０重量部以下の含有量で含まれ、
ヒドロキシ基含有単量体を含まない、粘着組成物。
【請求項２】
前記アルキル基含有（メタ）アクリレート単量体は、総単量体１００重量部に対して、６０重量部以上８０重量部以下の含有量で含まれる、請求項１に記載の粘着組成物。
【請求項３】
前記シクロアルキル基含有（メタ）アクリレート単量体は、総単量体１００重量部に対して、５重量部以上２０重量部以下の含有量で含まれる、請求項１または２に記載の粘着組成物。
【請求項４】
前記カルボキシ基含有単量体は、総単量体１００重量部に対して、５重量部以上２０重量部以下の含有量で含まれる、請求項１〜３のいずれか一項に記載の粘着組成物。
【請求項５】
前記粘着組成物は、無溶剤型である、請求項１〜４のいずれか一項に記載の粘着組成物。
【請求項６】
前記アミン基含有単量体は、ジメチルアクリルアミド、ジアセトンアクリルアミド、Ｎ−［３−（ジメチルアミノ）プロピル］メタクリルアミド、Ｎ−メチル−Ｎ−ビニルアセトアミド、２−（ジメチルアミノ）エチルアクリレート、Ｎ−ビニルピロリドン、４−アクリロイルモルホリン、Ｎ−メタクリロイルモルホリン、Ｎ−イソプロピルアクリルアミド、２−メチル−２−オキサゾリン、２−エチル−２−オキサゾリン、Ｎ−イソプロピル−２−オキサゾリン、およびエチレンイミンのうちの少なくとも１つを含む、請求項１〜５のいずれか一項に記載の粘着組成物。
【請求項７】
請求項１〜６のいずれか一項に記載の粘着組成物の硬化物を含む粘着フィルム。
【請求項８】
前記粘着フィルムのゲル含有量は、６０％以上９５％以下である、請求項７に記載の粘着フィルム。
【請求項９】
前記粘着フィルムは、下記式１を満足する、請求項７または８に記載の粘着フィルム：
［式１］
Ｙ−Ｘ≦１０
前記式１中、
Ｘは、前記粘着フィルムを製膜した後のゲル含有量（％）を意味し、
Ｙは、前記粘着フィルムを製膜した後に６０℃の温度で７日間放置した後のゲル含有量（％）を意味する。
【請求項１０】
前記粘着フィルムの厚さは、２５μｍ以上２５０μｍ以下である、請求項７〜９のいずれか一項に記載の粘着フィルム。
【請求項１１】
前記粘着フィルムのガラス転移温度は、−４０℃以上−２０℃以下である、請求項７〜１０のいずれか一項に記載の粘着フィルム。
【発明の詳細な説明】
【技術分野】
【０００１】
本明細書は、２０１７年１０月２０日付で韓国特許庁に提出された韓国特許出願第１０−２０１７−０１３６８４９号の出願日の利益を主張し、その内容のすべては本発明に組み込まれる。
【０００２】
本発明は、粘着組成物およびその硬化物を含む粘着フィルムに関する。
【背景技術】
【０００３】
表示装置には多様な光学部材が粘着フィルムによって付着できる。前記粘着フィルムは、表示装置が外部環境に晒しても長時間粘着性を維持しなければならない。したがって、前記粘着フィルムの粘着物性を向上させるための研究が活発に行われている。
【０００４】
特に、前記粘着フィルムがスマートディスプレイなどのような小型表示装置に適用される場合、薄い厚さの表示装置を好む近年の消費者の需要に応じて表示装置の総厚さを最小化することが、近年の技術的傾向である。
【０００５】
一般的に、表示装置のカバー部材は、表示部とベゼル領域とを区分するために段差を有する印刷層が別途に形成される。ただし、この場合、印刷層による段差によってカバー部材と表示部材との間のエアギャップ（Ａｉｒ  Ｇａｐ）が形成されることにより、表示装置の総厚さが増加する問題点があった。
【０００６】
これによって、前記表示装置の総厚さを最小化するための方法の一環として、カバー部材と表示部材との間に粘着フィルムを直接埋め込むことにより、カバー部材と表示部材との間のエアギャップを形成しないダイレクトボンディング（Ｄｉｒｅｃｔ  Ｂｏｎｄｉｎｇ）方式が浮上している。
【０００７】
すなわち、粘着フィルムが部材上に形成された段差を十分に埋め込むことにより、前記表示装置の総厚さを減少させると同時に、前記カバー部材と表示部材との間の粘着力を確保できる方法が浮上している。
【０００８】
また、このようなカバー部材と表示部材とを付着させて表示装置を製造する工程中、配列（Ａｌｉｇｎ）に問題があるような不良が発生した製品を廃棄する場合、廃棄物による環境汚染をはじめとする経済的損失が発生するが、相対的に安価な粘着フィルムが容易に除去できれば、高価な部品の再利用が可能で再作業性を向上させることができる。
【０００９】
ただし、従来の粘着組成物の硬化物を含む粘着フィルムは、時間に応じてゲル含有量が増加して粘着物性が低下する経時変化の問題点を抱えていた。すなわち、従来の粘着フィルムは、時間に応じて粘着物性が変化して前記カバー部材と表示部材との間に形成された段差を十分に埋め込むことができないので、前記カバー部材と表示部材との間の浮き上がり現象などを発生させる問題点があった。
【００１０】
また、従来の粘着フィルムは、カバー部材と表示部材とを付着させた後に除去する過程で前記部材上に残留物が残ってしまい、再作業性が低下する問題点があった。
【００１１】
そこで、カバー基材と表示部材との間の段差を十分に埋め込むことにより、前記カバー基材と表示部材との付着力を向上させながらも再作業性が容易な粘着フィルムを提供可能な粘着組成物に関する研究が必要なのが現状である。
【先行技術文献】
【特許文献】
【００１２】
【特許文献１】大韓民国公開特許公報第１０−２０１６−００１１７８５号
【発明の概要】
【発明が解決しようとする課題】
【００１３】
本発明は、粘着組成物およびその硬化物を含む粘着フィルムを提供しようとする。
【００１４】
ただし、本発明が解決しようとする課題は上述した課題に制限されず、言及されていない他の課題は下記の記載から当業者に明確に理解されるであろう。
【課題を解決するための手段】
【００１５】
本発明の一実施態様は、アルキル基含有（メタ）アクリレート単量体、シクロアルキル基含有（メタ）アクリレート単量体、カルボキシ基含有単量体、およびアミン基含有単量体を含み、前記アミン基含有単量体は、総単量体１００重量部に対して、１重量部以上１０重量部以下の含有量で含まれる粘着組成物を提供する。
【００１６】
本発明の他の実施態様は、前記粘着組成物の硬化物を含む粘着フィルムを提供する。
【００１７】
本発明のさらに他の実施態様は、前記粘着組成物を用いて製造された粘着フィルムを提供する。
【００１８】
本発明の一実施態様は、第１外郭粘着フィルム；中間粘着フィルム；および第２外郭粘着フィルムが順次に備えられ、前記中間粘着フィルムは、前記粘着フィルムを含む多層粘着シートを提供する。
【発明の効果】
【００１９】
本発明の一実施態様は、高い段差を有する基材に十分に埋め込まれるという利点がある粘着フィルムを提供することができる。
【００２０】
本発明の一実施態様に係る粘着フィルムは、高温・高湿の極限条件に放置されても優れた粘着物性を維持することができる。
【００２１】
本発明の一実施態様に係る粘着フィルムは、白濁抑制性能に優れている。
【００２２】
本発明の一実施態様に係る粘着フィルムは、被着体に付着させた後に除去しても、被着体への残留物がほとんど残らず再作業が容易である。
【００２３】
本発明の一実施態様に係る粘着フィルムは、粘着物性が時間経過後にも低下せずに維持できる。
【００２４】
本発明の一実施態様に係る多層粘着シートは、高い段差埋め込み性を示し、同時に、高いリワーク性を有するという利点がある。
【００２５】
また、本発明の一実施態様に係る多層粘着シートは、高い打抜性を有するので、裁断時の誤差を最小化することができる。
【発明を実施するための形態】
【００２６】
本明細書において、ある部分がある構成要素を「含む」とする時、これは、特に反対の記載がない限り、他の構成要素を除くのではなく、他の構成要素をさらに包含できることを意味する。
【００２７】
本明細書において、単位「重量部」は、各成分間の重量の比率を意味することができる。
【００２８】
本明細書において、用語「（メタ）アクリレート」は、アクリレートまたはメタクリレートを意味することができる。
【００２９】
本明細書において、用語「単量体に由来する繰り返し単位」は、その単量体が重合反応を経てその重合体の骨格、例えば、主鎖または側鎖を形成している形態を意味することができる。
【００３０】
本明細書において、用語「単量体」は、重合体を形成するための単位体を意味することができ、同一の繰り返し単位からなるプレポリマーを意味することができる。
【００３１】
本明細書において、ある部材の厚さは、当該部材の断面を厚さゲージ（ｇａｕｇｅ）で測定するか、当該部材の断面を光学顕微鏡で観察することで得られた任意の１０点の測定値の平均値であってもよい。当該部材の厚さが非常に薄い場合には、高倍率で観察された写真を拡大して測定することができ、拡大時、層間界面ラインを幅方向に二等分した中心部分を境界線として測定することができる。
【００３２】
本明細書において、用語「アルキル基」は、官能基内に不飽和結合が存在しない炭素鎖構造を含むことを意味することができ、炭素数１〜２０の直鎖状または分枝状の炭素鎖構造を含むことを意味することができる。
【００３３】
本明細書において、シクロアルキル基は、官能基内に不飽和結合が存在しない炭素環構造を含むことを意味することができ、炭素数２〜２０の単一環（ｍｏｎｏｃｙｃｌｉｃ  ｒｉｎｇ）または多重環（ｐｏｌｙｃｙｃｌｉｃ  ｒｉｎｇ）を含むことを意味することができる。
【００３４】
本明細書において、用語「ゲル含有量」は、下記式２により求めた値を意味することができる。
［式２］
ゲル含有量（％）＝（Ｃ−Ｂ）／Ａ
式２中、
前記Ａは、５ｃｍ×５ｃｍの大きさに裁断した試験片の重量であって、前記試験片の入ったポリエチレン素材の瓶の重量と空きのポリエチレン素材の瓶の重量との差で測定されたものであり、
前記Ｂは、１４ｃｍ×１４ｃｍの大きさに裁断した鉄製網の重量を意味し、
前記Ｃは、ポリエチレン瓶に入った前記試験片をエチルアセテートで２４時間常温（２５℃）で膨張させ、鉄製網で濾過した後、前記試験片の残留物が残っている前記鉄製網を１１０℃の恒温条件で２時間乾燥した後に測定した重量を意味する。
【００３５】
以下、本明細書についてより詳細に説明する。
【００３６】
本発明の一実施態様は、アルキル基含有（メタ）アクリレート単量体、シクロアルキル基含有（メタ）アクリレート単量体、カルボキシ基含有単量体、およびアミン基含有単量体を含み、前記アミン基含有単量体は、総単量体１００重量部に対して、１重量部以上１０重量部以下の含有量で含まれる粘着組成物を提供する。
【００３７】
本発明の一実施態様によれば、前記粘着組成物は、アルキル基含有（メタ）アクリレート単量体、シクロアルキル基含有（メタ）アクリレート単量体、カルボキシ基含有単量体、およびアミン基含有単量体を含むことができる。
【００３８】
具体的には、前記粘着組成物は、前記アルキル基含有（メタ）アクリレート単量体、シクロアルキル基含有（メタ）アクリレート単量体、およびカルボキシ基含有単量体を含むことにより、光学的に透明（Ｏｐｔｉｃａｌｌｙ  Ｃｌｅａｒ）な形態を形成することができる。これによって、多様な分野の表示装置に適用可能であるという利点がある。
【００３９】
また、本発明の一実施態様によれば、前記粘着組成物は、ヒドロキシ基含有単量体を含まなくてもよい。
【００４０】
従来の粘着組成物は、アルキル基含有（メタ）アクリレート単量体；シクロアルキル基含有（メタ）アクリレート単量体；およびカルボキシ基含有単量体およびヒドロキシ基含有単量体を含み、白濁の発生を抑制することができた。ただし、従来の粘着組成物は、ヒドロキシ基含有単量体のヒドロキシ基（−ＯＨ）とカルボキシ基含有単量体のカルボキシ基（−ＣＯＯＨ）とが反応して硬化物を形成することにより、時間経過によって粘着物性が低下する経時変化の問題点があった。
【００４１】
これによって、本発明の一実施態様に係る粘着組成物は、前記ヒドロキシ基含有単量体を含まず、前記ヒドロキシ基含有単量体の代わりにアミン基含有単量体を含む。したがって、白濁の発生を抑制することができ、同時に、前述した経時変化の問題点を解決することができるという利点がある。
【００４２】
本発明の一実施態様によれば、前記アルキル基含有（メタ）アクリレート単量体は、前述したアルキル基が（メタ）アクリレートに結合した形態であってもよい。
【００４３】
本発明の一実施態様によれば、前記アルキル基含有（メタ）アクリレート単量体は、前記粘着組成物において基底単量体として作用することにより、前記粘着組成物の構造的安定性を実現することができる。
【００４４】
本発明の一実施態様によれば、前記アルキル基含有（メタ）アクリレート単量体は、メタクリレート、メチル（メタ）アクリレート、エチル（メタ）アクリレート、ｎ−プロピル（メタ）アクリレート、イソプロピル（メタ）アクリレート、ｎ−ブチル（メタ）アクリレート、ｔ−ブチル（メタ）アクリレート、ｓｅｃ−ブチル（メタ）アクリレート、ペンチル（メタ）アクリレート、２−エチルヘキシル（メタ）アクリレート、２−エチルブチル（メタ）アクリレート、ｎ−オクチル（メタ）アクリレート、およびイソオクチル（メタ）アクリレートのうちの少なくとも１つを含むことができる。ただし、これに限定されるものではなく、前述したアルキル基が一側に結合した（メタ）アクリレート単量体であれば、当業界で知られたものの中から適宜選択可能である。
【００４５】
本発明の一実施態様によれば、前記シクロアルキル基含有（メタ）アクリレート単量体は、前述したシクロアルキル基が（メタ）アクリレートに結合した形態であってもよい。
【００４６】
本発明の一実施態様によれば、前記シクロアルキル基含有（メタ）アクリレート単量体は、前記アルキル基含有（メタ）アクリレート単量体および前記カルボキシ基含有単量体の重合反応を仲介することができ、これによって、前記粘着組成物の構造的安定性および優れた粘着物性を実現することができる。
【００４７】
本発明の一実施態様によれば、前記シクロアルキル基含有（メタ）アクリレート単量体は、シクロヘキシルアクリレート（ＣＨＡ）、シクロヘキシルメタクリレート（ＣＨＭＡ）、イソボルニルアクリレート（ＩＢＯＡ）、イソボルニルメタクリレート（ＩＢＯＭＡ）、イソボルニルメチル（メタ）アクリレート、および３，３，５−トリメチルシクロヘキシルアクリレート（ＴＭＣＨＡ、３，３，５−ｔｒｉｍｅｔｈｙｌｃｙｃｌｏｈｅｘｙｌａｃｒｙｌａｔｅ）のうちの少なくとも１つを含むことができる。ただし、これに限定されず、前述したシクロアルキル基が一側に結合した（メタ）アクリレート単量体であれば、当業界で知られたものの中から適宜選択可能である。
【００４８】
本発明の一実施態様によれば、前記粘着組成物は、カルボキシ基含有単量体を含むことができる。
【００４９】
具体的には、前記粘着組成物は、前記カルボキシ基含有単量体を含むことにより、高い粘着物性を実現することができる。
【００５０】
また、本発明の一実施態様によれば、前記粘着組成物は、ヒドロキシ基含有単量体を含まなくてもよい。
【００５１】
前記粘着組成物が前記ヒドロキシ基含有単量体を含まないことにより、高温・高湿の極限条件でも粘着物性が変化する経時変化の問題点を抑制することができる。
【００５２】
具体的には、前記粘着組成物は、既存の粘着組成物が主に含んでいたヒドロキシ基含有単量体の代わりにアミン基含有単量体をさらに含むことにより、経時変化特性および白濁の発生を抑制することができるという利点がある。
【００５３】
本発明の一実施態様によれば、前記カルボキシ基含有単量体は、アクリル酸、メタクリル酸、２−（メタ）アクリロイルオキシ酢酸、３−（メタ）アクリロイルオキシプロピル酸、４−（メタ）アクリロイルオキシ酪酸、およびアクリル酸二量体のうちの少なくとも１つを含むことができるが、これに限定されるものではない。
【００５４】
前記ヒドロキシ基含有単量体は、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、２−ヒドロキシエチレングリコール（メタ）アクリレート、および２−ヒドロキシプロピレングリコール（メタ）アクリレートのうちの少なくとも１つを含むことができるが、これに限定されるものではない。
【００５５】
本発明の一実施態様によれば、前記アルキル基含有（メタ）アクリレート単量体、シクロアルキル基含有（メタ）アクリレート単量体、カルボキシ基含有（メタ）アクリレート単量体、およびアミン基含有単量体は、この後、前記粘着組成物の硬化物を含む粘着フィルムの形成時、互いに重合できる。
【００５６】
すなわち、後述する粘着フィルムは、アルキル基含有（メタ）アクリレート単量体に由来する重合単位、シクロアルキル基含有（メタ）アクリレート単量体に由来する重合単位、カルボキシ基含有単量体に由来する重合単位、およびアミン基含有単量体に由来する重合単位を含むことができる。
【００５７】
また、本発明の一実施態様によれば、前記粘着組成物は、無溶剤型であってもよい。
【００５８】
すなわち、前記粘着組成物は、溶媒を含まなくてもよい。
【００５９】
そのため、本発明の一実施態様に係る粘着組成物の硬化物を含む粘着フィルムは、前記粘着組成物を塊状重合（ｂｕｌｋ  ｐｏｌｙｍｅｒｉｚａｔｉｏｎ）して形成されるものであってもよい。
【００６０】
また、前記重合方法は特に制限されず、前記粘着フィルムは、前記粘着組成物を当業界で一般的に知られた熱重合、光重合、および熱重合と光重合とのデュアル重合（ｄｕａｌ  ｐｏｌｙｍｅｒｉｚａｔｉｏｎ）方法で重合して形成されるものであってもよい。
【００６１】
本発明の一実施態様によれば、前記粘着組成物は、重合開始剤を必要に応じてさらに含んでもよい。ただし、前記重合開始剤の種類は特に制限されるものではなく、組成物中に含まれた単量体の重合反応を開始するために、当業界における一般的な重合開始剤の中から自由に選択可能である。
【００６２】
本発明の一実施態様によれば、前記粘着組成物は、硬化剤を必要に応じてさらに含んでもよい。すなわち、後述する前記粘着組成物の硬化物を含む粘着フィルムは、前記粘着組成物の硬化反応により形成されるものであってもよい。
【００６３】
また、前記硬化剤の種類は特に制限されるものではなく、当業界で知られた一般的な硬化剤の中から自由に選択されるものであってもよい。
【００６４】
本明細書において、用語「硬化剤」は、単量体間のブリッジ結合を起こして形成された重合体の硬化反応を誘導して、前記重合体の強度を向上させるための用途に使用される化合物を意味することができる。
【００６５】
また、前記粘着組成物の硬化反応は、前述した重合反応と同時に行われるものであってもよい。
【００６６】
さらに、前記硬化反応の方法は特に制限されず、前記粘着フィルムは、前記粘着組成物を当業界で一般的に知られた熱硬化、光硬化、および熱硬化と光硬化とのデュアル硬化（ｄｕａｌ  ｃｕｒｉｎｇ）方法で硬化して形成されるものであってもよい。
【００６７】
本発明の一実施態様によれば、前記粘着組成物は、架橋剤を必要に応じてさらに含んでもよい。ただし、前記架橋剤の種類は特に制限されず、当業界で一般的に知られた架橋剤の中から自由に選択可能である。
【００６８】
本明細書において、用語「架橋剤」は、単量体間のブリッジ結合を起こして重合体を形成するための用途に使用される化合物を意味することができる。
【００６９】
本発明の一実施態様によれば、前記アミン基含有単量体は、総単量体１００重量部に対して、１重量部以上１０重量部以下、１重量部以上７重量部以下、３重量部以上１０重量部以下、または３重量部以上７重量部以下の含有量で含まれる。
【００７０】
前記範囲において、前記粘着組成物は、白濁現象を最小化しながらも経時変化を抑制可能な粘着フィルムを提供することができる。一方、前記アミン基含有単量体の含有量が１重量部未満の場合、前記粘着組成物の硬化物を含む粘着フィルムは、白濁現象が発生することがある。そして、前記アミン基含有単量体の含有量が１０重量部超過の場合には、前記粘着組成物の硬化物を含む粘着フィルムは、段差を十分に埋め込むことができず、色差（ｂ＊）値が大きくなる。
【００７１】
本発明の一実施態様によれば、前記アルキル基含有（メタ）アクリレート単量体は、総単量体１００重量部に対して、６０重量部以上８０重量部以下、６０重量部以上７５重量部以下、６５重量部以上８０重量部以下、または６５重量部以上７５重量部以下の含有量で含まれる。
【００７２】
前記含有量範囲において、前記粘着組成物は、優れた白濁抑制性能を有し、経時変化の問題点を緩和可能な粘着フィルムを提供することができる。
【００７３】
本発明の一実施態様によれば、前記シクロアルキル基含有（メタ）アクリレート単量体は、総単量体１００重量部に対して、５重量部以上２０重量部以下、５重量部以上１５重量部以下、７重量部以上２０重量部以下、または７重量部以上１５重量部以下の含有量で含まれる。
【００７４】
前記範囲内において、前記シクロアルキル基含有（メタ）アクリレート単量体は、前記アルキル基含有（メタ）アクリレート単量体が形成した基本骨格に結合して、前記基本骨格の安定性を向上させることができる。これによって、前記粘着組成物は、高い機械的物性を有し、外部環境の変化でも粘着物性が低下しない粘着フィルムを提供することができる。
【００７５】
本発明の一実施態様によれば、前記カルボキシ基含有単量体は、総単量体１００重量部に対して、５重量部以上２０重量部以下、５重量部以上１５重量部以下、７重量部以上２０重量部以下、または７重量部以上１５重量部以下の含有量で含まれる。
【００７６】
前記範囲内において、前記カルボキシ基含有単量体は、前記アルキル基含有（メタ）アクリレート単量体、前記シクロアルキル基含有（メタ）アクリレート単量体、およびアミン基含有単量体それぞれに結合して、前記粘着組成物を構成する基本骨格に粘着性を付与することができる。これによって、前記粘着組成物は、高い粘着物性を有することができ、外部環境の変化による粘着物性の低下現象が発生せず、白濁の発生が抑制された粘着フィルムを提供することができる。
【００７７】
本発明の一実施態様によれば、前記アミン基含有単量体は、ジメチルアクリルアミド、ジアセトンアクリルアミド、Ｎ−［３−（ジメチルアミノ）プロピル］メタクリルアミド、Ｎ−メチル−Ｎ−ビニルアセトアミド、２−（ジメチルアミノ）エチルアクリレート、Ｎ−ビニルピロリドン、４−アクリロイルモルホリン、Ｎ−メタクリロイルモルホリン、Ｎ−イソプロピルアクリルアミド、２−メチル−２−オキサゾリン、２−エチル−２−オキサゾリン、Ｎ−イソプロピル−２−オキサゾリン、およびエチレンイミンのうちの少なくとも１つを含むことができる。具体的には、前記アミン基含有単量体は、ジメチルアクリルアミド、ジアセトンアクリルアミド、Ｎ−［３−（ジメチルアミノ）プロピル］メタクリルアミド、およびＮ−メチル−Ｎ−ビニルアセトアミドのうちの少なくとも１つを含むことができ、より具体的には、前記アミン基含有単量体は、ジメチルアクリルアミドを含むことができる。
【００７８】
前記粘着組成物は、前述のように、前記アミン基含有単量体を含むことにより、従来の粘着組成物が抱えていた経時変化特性の問題点を解決しながらも白濁発生現象を抑制可能な粘着フィルムを提供することができる。
【００７９】
本発明の他の実施態様は、粘着フィルムを提供する。
【００８０】
本発明の一実施態様は、前記粘着組成物の硬化物を含む粘着フィルムを提供する。
【００８１】
本発明の一実施態様によれば、前記粘着フィルムは、前述のように、前記粘着組成物を塊状重合して形成されたものであってもよい。
【００８２】
また、本発明の一実施態様によれば、前記粘着フィルムは、前述のように、前記粘着組成物を硬化して形成されたものであってもよい。さらに、前述のように、前記粘着組成物の重合および／または硬化は、同時に行われるものであってもよい。
【００８３】
本発明の一実施態様によれば、前記粘着フィルムは、ヒドロキシ基を含まないものであってもよい。
【００８４】
本発明の一実施態様によれば、前記粘着フィルムは、前記アルキル基含有（メタ）アクリレート単量体、シクロアルキル基含有（メタ）アクリレート単量体、カルボキシ基含有単量体、およびアミン基含有単量体を含む粘着組成物を重合して形成されるものであってもよい。
【００８５】
本発明の一実施態様によれば、前記粘着フィルムは、前記アルキル基含有（メタ）アクリレート単量体に由来する重合単位、シクロアルキル基含有（メタ）アクリレート単量体に由来する重合単位、カルボキシ基含有単量体に由来する重合単位、およびアミン基含有単量体に由来する重合単位を含む重合体を含むことができる。
【００８６】
本発明の一実施態様によれば、前記粘着フィルムのゲル含有量は、６０％以上９５％以下であってもよい。
【００８７】
前記範囲内において、優れた粘着物性および機械的強度を有し、白濁現象を抑制可能な粘着フィルムを提供することができる。
【００８８】
本発明の一実施態様によれば、前記ゲル含有量は、前記粘着フィルム内に含まれた固形分の含有量を意味することができる。
【００８９】
すなわち、前記ゲル含有量は、前記粘着フィルム内に含まれた固相（ｓｏｌｉｄ  ｐｈａｓｅ）の不揮発性物質の含有量を意味することができ、製造された粘着フィルムを溶剤に入れてふやかした後、鉄網で濾過し、乾燥した後の残留物の含有量を意味することができる。
【００９０】
より具体的には、前記粘着フィルムのゲル含有量は、前述した式２により測定されるものであってもよい。
【００９１】
本発明の一実施態様によれば、前記粘着フィルムは、下記式１を満足することができる：
［式１］
Ｙ−Ｘ≦１０
前記式１中、Ｘは、前記粘着フィルムを製膜した後のゲル含有量（％）を意味し、Ｙは、前記粘着フィルムを製膜した後に６０℃の温度で７日間放置した後のゲル含有量（％）を意味する。
【００９２】
具体的には、前記粘着フィルムが前記式１を満足することは、前記粘着フィルムが、時間が経過しても前記粘着フィルムのゲル含有量の増加量が大きくないことを意味することができる。これによって、前記粘着フィルムが有する優れた粘着物性が時間経過によっても変化しないこと、すなわち経時変化特性が抑制されたことを意味することができる。
【００９３】
本発明の一実施態様によれば、前記粘着フィルムの厚さは、２５μｍ以上２５０μｍ以下、２５μｍ以上２００μｍ以下、２５μｍ以上１５０μｍ以下、５０μｍ以上２５０μｍ以下、５０μｍ以上２００μｍ以下、５０μｍ以上１５０μｍ以下、１００μｍ以上２５０μｍ以下、１００μｍ以上２００μｍ以下、または１００μｍ以上１５０μｍ以下であってもよい。
【００９４】
前記範囲内において、前記粘着フィルムが前述した表示装置の総厚さを減少させて相溶性を高めることができ、前記カバー部材と表示部材とが十分に接合されるようにできる。
【００９５】
本発明の一実施態様によれば、前記粘着フィルムのガラス転移温度は、−４０℃以上−２０℃以下であってもよい。
【００９６】
本発明の一実施態様によれば、前記粘着フィルムのガラス転移温度（Ｔｇ）は、前記粘着フィルムをＤＳＣ（Ｄｉｆｆｅｒｅｎｔｉａｌ  Ｓｃａｎｎｉｎｇ  Ｃａｌｏｒｉｍｅｔｅｒ）（Ｑ−１０００、ＴＡ  Ｉｎｓｔｒｕｍｅｎｔ社（製））を用いて、−７０℃〜１００℃の温度範囲で加熱速度５℃／ｍｉｎで昇温して測定して、ＤＳＣ曲線の中間点で決定された値であってもよい。
【００９７】
前記範囲内において、前記粘着フィルムは、これを用いた部材の貼着作業時、扱いやすいという利点がある。
【００９８】
本発明の他の実施態様は、前記粘着組成物を用いて製造された粘着フィルムを提供する。
【００９９】
本発明の一実施態様によれば、前記粘着フィルムは、前記粘着組成物を硬化して製造されたものであってもよい。また、前記硬化の方法は特に制限されるものではなく、当業界で一般的に知られた熱硬化、光硬化、熱−光のデュアル硬化などの方法を利用することができる。
【０１００】
すなわち、前記粘着フィルムは、前記粘着組成物を硬化して製造された前記粘着組成物の硬化物を含むことができる。
【０１０１】
本発明の他の実施態様は、多層粘着シートを提供する。
【０１０２】
本発明の一実施態様は、第１外郭粘着フィルム；中間粘着フィルム；および第２外郭粘着フィルムが順次に備えられ、前記中間粘着フィルムは、前記粘着フィルムを含む多層粘着シートを提供する。前記中間粘着フィルムは、本発明の一実施態様に係る前記粘着組成物を硬化して製造した前記粘着フィルムであってもよい。
【０１０３】
前記多層粘着シートは、優れたリワーク性および段差埋め込み性を確保することができ、白濁の発生および経時変化の問題を解決するという利点がある。
【０１０４】
本発明の一実施態様によれば、前記第１外郭粘着フィルムに含まれる第１外郭粘着重合体は、アルキル基含有（メタ）アクリレート単量体および極性官能基含有単量体を含む第１外郭粘着組成物を溶液重合して形成されたものであってもよい。
【０１０５】
また、前記第２外郭粘着フィルムに含まれる第２外郭粘着重合体は、アルキル基含有（メタ）アクリレート単量体および極性官能基含有単量体を含む第２外郭粘着組成物を溶液重合して形成されたものであってもよい。
【０１０６】
具体的には、前記組成物の熱重合および／または光重合により前記外郭粘着重合体を製造するものであってもよい。具体的には、前記組成物の熱重合および／または光重合により前記外郭粘着重合体を製造するものであってもよい。また、前記外郭粘着重合体を形成するための組成物は、当業界で一般的に用いられる架橋剤、開始剤、粘着付与剤などを必要に応じてさらに含んでもよい。
【０１０７】
本発明の一実施態様によれば、前記第１外郭粘着フィルムおよび前記第２外郭粘着フィルムは、同じ組成の組成物を用いて形成されたものであってもよい。さらに、本発明の一実施態様によれば、前記第１外郭粘着フィルムおよび前記第２外郭粘着フィルムの厚さは同一であってもよい。
【０１０８】
本発明の一実施態様によれば、前記多層粘着シートは、前記第１外郭粘着フィルムと中間粘着フィルムとの間に備えられた第１界面混合フィルム；および前記第２外郭粘着フィルムと前記中間粘着フィルムとの間に備えられた第２界面混合フィルムをさらに含んでもよい。
【０１０９】
具体的には、前記第１界面混合層は、前記第１外郭粘着フィルムを構成する物質と前記中間粘着フィルムを構成する物質とをすべて含み、前記第２界面混合層は、前記第２外郭粘着フィルムを構成する物質と前記中間粘着フィルムを構成する物質とをすべて含むことができる。
【０１１０】
本発明の一実施態様によれば、前記多層粘着シートは、第１外郭粘着組成物、前記粘着組成物、および第２外郭粘着組成物を順次に積層した後、同時に硬化して製造されるものであってもよい。また、前記多層粘着シートは、第１外郭粘着組成物、前記粘着組成物、および第２外郭粘着組成物を順次に積層した後、同時に光硬化して製造されるものであってもよい。
【０１１１】
前記第１外郭粘着組成物は、硬化後、前記第１外郭粘着フィルムを構成し、前記組成物は、硬化後、中間粘着フィルムを構成し、前記第２外郭粘着組成物は、硬化後、前記第２外郭粘着フィルムを構成することができる。
【０１１２】
具体的には、前記多層粘着シートは、各層を別途に製造した後、これを接合するのではなく、液状組成物を積層した後、これを同時に硬化する方法で製造されるので、各層の間に液混じりの区間が発生することがある。このような液混じりの区間によって、一般的な多層粘着シートに比べて優れた層間付着力を確保することができ、極低温の環境でも層間界面分離現象を防止することができる。
【０１１３】
本発明の一実施態様によれば、前記第１外郭粘着組成物と前記中間粘着組成物との界面、および前記中間粘着組成物および前記外郭粘着組成物の界面はそれぞれ、液混じりによる界面層が存在することができる。具体的には、前記第１外郭粘着組成物と前記中間粘着組成物との界面での液混じりによる界面層は、硬化後、前記第１界面混合層を構成することができる。また、前記中間粘着組成物と前記第２外郭粘着組成物との界面での液混じりによる界面層は、硬化後、前記第２界面混合層を構成することができる。前記中間粘着組成物は、前記粘着組成物と同一のものを意味することができる。
【０１１４】
本発明の一実施態様によれば、前記第１外郭粘着組成物、前記中間粘着組成物、および前記第２外郭粘着組成物は、順次に基材上に塗布される。また、前記第１外郭粘着組成物、前記中間粘着組成物、および前記第２外郭粘着組成物は、同時に基材上に順次に塗布される。前記塗布する方法は、スロット−ダイ、リップ−ダイなど当業界で一般的に用いられる方法が利用可能である。
【０１１５】
本発明の一実施態様によれば、前記多層粘着シートは、前記中間粘着組成物および前記外郭粘着組成物をそれぞれフィルムに硬化した後、これを貼り合わせ工程で形成するものであってもよい。具体的には、第１外郭粘着フィルム、中間粘着フィルム、および第２外郭粘着フィルムをそれぞれ別途にフィルム形態に製造した後、これを順次に積層した後、圧着して前記多層粘着シートを製造することができる。
【０１１６】
ただし、上記の製造方法に限定されるものではなく、当業界で一般的に適用する製造法を用いて製造できる。
【実施例】
【０１１７】
以下、本発明を具体的に説明するために実施例を挙げて詳細に説明する。しかし、本発明に係る実施例は種々の異なる形態に変形可能であり、本発明の範囲が以下に述べる実施例に限定されると解釈されない。本明細書の実施例は、当業界における平均的な知識を有する者に本発明をより完全に説明するために提供されるものである。
【０１１８】
＜粘着組成物の製造＞
実施例１
単量体として、７５重量部の２−エチルヘキシルアクリレート、１０重量部のイソボルニルメタクリレート、１０重量部のアクリル酸、および５重量部のジメチルアクリルアミドを含み、光開始剤（Ｉｒｇａｃｕｒｅ６５１、Ｃｉｂａ社）０．２重量部、硬化剤（ヘキサジオールジアクリレート、ＨＤＤＡ）０．１重量部、および架橋剤（ＳＵＯ−１０２０、ＳＨＩＮ−Ａ  Ｔ＆Ｃ社）１重量部を含む粘着組成物を製造した。
【０１１９】
実施例２
単量体として、７０重量部の２−エチルヘキシルアクリレート、１０重量部のイソボルニルメタクリレート、１０重量部のアクリル酸、および１０重量部のジメチルアクリルアミドを含むことを除けば、実施例１と同様の方法で粘着組成物を製造した。
【０１２０】
比較例１
単量体として、８０重量部の２−エチルヘキシルアクリレート、１０重量部のイソボルニルメタクリレート、および１０重量部のアクリル酸を含むことを除けば、実施例１と同様の方法で粘着組成物を製造した。
【０１２１】
比較例２
単量体として、６８重量部の２−エチルヘキシルアクリレート、１０重量部のイソボルニルメタクリレート、５重量部のジメチルアクリルアミド、７重量部のヒドロキシブチルアクリレート、および１０重量部のアクリル酸を含むことを除けば、実施例１と同様の方法で粘着組成物を製造した。
【０１２２】
比較例３
単量体として、７０重量部の２−エチルヘキシルアクリレート、１０重量部のイソボルニルメタクリレート、３重量部のジメチルアクリルアミド、７重量部のヒドロキシブチルアクリレート、および１０重量部のアクリル酸を含むことを除けば、実施例１と同様の方法で粘着組成物を製造した。
【０１２３】
比較例４
単量体として、７３重量部の２−エチルヘキシルアクリレート、１０重量部のイソボルニルメタクリレート、７重量部のヒドロキシブチルアクリレート、および１０重量部のアクリル酸を含むことを除けば、実施例１と同様の方法で粘着組成物を製造した。
【０１２４】
比較例５
単量体として、７２重量部の２−エチルヘキシルアクリレート、１０重量部のイソボルニルメタクリレート、５重量部のジメチルアクリルアミド、３重量部のヒドロキシブチルアクリレート、および１０重量部のアクリル酸を含むことを除けば、実施例１と同様の方法で粘着組成物を製造した。
【０１２５】
比較例６
単量体として、６８重量部の２−エチルヘキシルアクリレート、１０重量部のイソボルニルメタクリレート、５重量部のジメチルアクリルアミド、７重量部のヒドロキシエチルアクリレート、および１０重量部のアクリル酸を含むことを除けば、実施例１と同様の方法で粘着組成物を製造した。
【０１２６】
比較例７
単量体として、７２重量部の２−エチルヘキシルアクリレート、１０重量部のイソボルニルメタクリレート、５重量部のジメチルアクリルアミド、３重量部のヒドロキシエチルアクリレート、および１０重量部のアクリル酸を含むことを除けば、実施例１と同様の方法で粘着組成物を製造した。
【０１２７】
前記実施例１および比較例１〜比較例７の単量体の成分および含有量をまとめると、下記表１の通りである。
【０１２８】
【表１】
2020530870.tif 000002
【０１２９】
＊単位：重量部
＊２−ＥＨＡ：２−エチルヘキシルアクリレート（２−Ｅｔｈｙｌｈｅｘｙｌ  Ａｃｒｙｌａｔｅ）
＊ＩＢＯＭＡ：イソボルニルメタクリレート（Ｉｓｏｂｏｎｙｌ  Ｍｅｔｈａｃｒｙｌａｔｅ）
＊ＤＭＡＡ：ジメチルアクリルアミド（Ｄｉｍｅｔｈｙｌａｍｙｌａｍｉｎｅ）
＊ＨＢＡ：ヒドロキシブチルアクリレート（Ｈｙｄｒｏｘｙｂｕｔｙｌ  Ａｃｒｙｌａｔｅ）
＊ＨＥＡ：ヒドロキシエチルアクリレート（Ｈｙｄｒｏｘｙｅｔｈｙｌ  Ａｃｒｙｌａｔｅ）
＊ＡＡ：アクリル酸（Ａｃｒｙｌｉｃ  Ａｃｉｄ）
【０１３０】
＜粘着フィルムの製造および評価＞
前記実施例１、２および比較例１〜比較例７による粘着組成物をＵＶ硬化して粘着フィルムを製造した。
【０１３１】
前記粘着フィルムに対する物性評価結果は、下記表２の通りである。
【０１３２】
【表２】
2020530870.tif 000003
【０１３３】
前記表２において、(1)は、粘着フィルムを製膜した後のゲル含有量を意味し、(2)は、粘着フィルムを製膜した後に６０℃の温度および７日間放置した後のゲル含有量を示すものである。
【０１３４】
また、粘着フィルムの製膜後のゲル含有量、および粘着フィルムの製膜後に６０℃および７日放置した後のゲル含有量は、前述した式２に示された方法により測定された。
【０１３５】
経時変化評価
粘着フィルムの製膜後のゲル含有量と粘着フィルムの製膜後に６０℃および７日放置した後のゲル含有量との差、具体的には、６０℃および７日放置した後の製膜された粘着フィルムのゲル含有量の増加量を基準として示した。より具体的には、製膜後に６０℃および７日放置した後のゲル含有量の増加量が１０％超過の場合をＸ、１０％以下の場合を○と表した。
【０１３６】
白濁抑制性能評価
前記粘着フィルムを１．１Ｔの厚さのガラス基材に２ｋｇのローラを用いて付着させ、その上に０．５５Ｔの厚さのガラス基材を積層した。そして、４０℃および４ｂａｒの条件のオートクレーブに２０分間放置した後、３Ｊの紫外線を照射した。さらに、紫外線の照射後の試験片を８０℃の温度および９５ＲＨ％の相対湿度条件のオーブンに入れて、３日後に白濁発生の有無を肉眼で確認した。
【０１３７】
ガラス基材の全体面積対比の白濁発生面積が１０％以下の場合を◎、１０％超過３０％以下の場合を○、３０％超過７０％以下の場合を△、７０％を超える場合を×と表した。
【０１３８】
また、前記白濁抑制性能評価が△の場合までは相溶性が確保されて表示装置に使用できると考えられた。
【０１３９】
表２の結果によれば、前記実施例１による粘着フィルムは、ヒドロキシ基含有単量体を含まないことにより、経時変化を抑制することができ、アミン基含有単量体を本発明の一実施態様に係る範囲に含むことにより、白濁抑制性能が相溶性を確保できる程度に十分であることを確認することができた。また、実施例２による粘着フィルムは、経時変化を抑制することができ、白濁抑制性能に優れていることを確認することができた。
【０１４０】
これに対し、アミン基含有単量体を含まない比較例１の場合、経時変化を抑制することができるが、白濁抑制性能を確保できず相溶性が低下することを確認することができた。
【０１４１】
アミン基含有単量体を含むものの、ヒドロキシ基含有単量体を除外しない比較例２〜比較例７の場合、白濁抑制性能を確保できる場合も存在するが、前記比較例２〜比較例７による粘着フィルムはいずれも経時変化を抑制することができず、高温・高湿の極限条件に晒す場合、粘着力が低下することを確認することができた。
【０１４２】
前記内容をまとめてみれば、ヒドロキシ基含有単量体を含まず、アミン基含有単量体を本発明の一実施態様に係る範囲に含んでこそ、白濁および経時変化を抑制する粘着フィルムを提供可能であることを確認することができた。
【０１４３】
また、本発明の一実施態様に係る粘着フィルムを中間粘着フィルムとして含む多層粘着シートを製造する場合、このような多層粘着シートは、優れた段差埋め込み性およびリワーク性を有することを十分に予想することができる。
【国際調査報告】
2020530870.tif 000004
2020530870.tif 000005
2020530870.tif 000006
2020530870.tif 000007